(57)【要約】【課題】ポリアミド繊維に対して濃色染色がされており、かつ、涼感性に優れていて夏用の衣類に用いられる素材として適したポリアミド繊維を提供すること。【解決手段】ポリアミド繊維をコバルト媒染により濃色に発色する酸性媒染染料を１種若しくは２種以上を配合し、０．５％ｏ．ｗ．ｆ．以上の処理濃度でコバルトによって媒染染色したものであるか、又は、ポリアミド繊維を濃色に発色するコバルト錯塩染料を１種若しくは２種以上を配合し、０．５％ｏ．ｗ．ｆ．以上の処理濃度で染色処理したものであり、Ｌ＊値が２０以下であることを特徴とする近赤外線反射性ポリアミド繊維。【選択図】図１
2016017242.tif 000002
【特許請求の範囲】
【請求項１】
ポリアミド繊維をコバルト媒染により濃色に発色する酸性媒染染料を１種若しくは２種以上を配合し、０．５％ｏ．ｗ．ｆ．以上の処理濃度でコバルトによって媒染染色したものであるか、又は、ポリアミド繊維を濃色に発色するコバルト錯塩染料を１種若しくは２種以上を配合し、０．５％ｏ．ｗ．ｆ．以上の処理濃度で染色処理したものであり、Ｌ＊値が２０以下であることを特徴とする近赤外線反射性ポリアミド繊維。
【請求項２】
波長９００〜１２００ｎｍにおける赤外線反射率が３５％以上である請求項１に記載の近赤外線反射性ポリアミド繊維。
【請求項３】
前記コバルト媒染により濃色に発色する酸性媒染染料が、構造式（１）で表される染料Ｍｏｒｄａｎｔ  Ｂｌａｃｋ  ６０１、染料Ｃ．Ｉ．Ｍｏｒｄａｎｔ  Ｂｌａｃｋ  ７、染料Ｃ．Ｉ．Ｍｏｒｄａｎｔ  Ｂｌａｃｋ  ９、染料Ｃ．Ｉ．Ｍｏｒｄａｎｔ  Ｂｌａｃｋ  １１、染料Ｃ．Ｉ．Ｍｏｒｄａｎｔ  Ｂｌａｃｋ  ３８、染料Ｃ．Ｉ．Ｍｏｒｄａｎｔ  Ｂｌａｃｋ  ５１、染料Ｃ．Ｉ．Ｍｏｒｄａｎｔ  Ｂｒｏｗｎ  １５、染料Ｃ．Ｉ．Ｍｏｒｄａｎｔ  Ｂｒｏｗｎ  １９、染料Ｃ．Ｉ．Ｍｏｒｄａｎｔ  Ｇｒｅｅｎ  １７、染料Ｃ．Ｉ．Ｍｏｒｄａｎｔ  Ｇｒｅｅｎ  ２８、染料Ｃ．Ｉ．Ｍｏｒｄａｎｔ  Ｂｌｕｅ  ９、染料Ｃ．Ｉ．Ｍｏｒｄａｎｔ  Ｂｌｕｅ  １３、染料Ｃ．Ｉ．Ｍｏｒｄａｎｔ  Ｒｅｄ  ７、染料Ｃ．Ｉ．Ｍｏｒｄａｎｔ  Ｒｅｄ  １９、染料Ｃ．Ｉ．Ｍｏｒｄａｎｔ  Ｏｒａｎｇｅ  ２９、ＣＡＳ  Ｎｏ．５８５８−５６−０、ＣＡＳ  Ｎｏ．１０４３３２−８７−８、ＣＡＳ  Ｎｏ．１７２３０５−２０−３、及び、ＣＡＳ  Ｎｏ．１５０４２８−５９−４からなる群から選択された少なくとも１種である請求項１又は２に記載の近赤外線反射性ポリアミド繊維。
【化１】
2016017242.tif 000012
【請求項４】
前記ポリアミド繊維は、ナイロン系繊維を含む繊維である請求項１〜３のいずれかに記載の近赤外線反射性ポリアミド繊維。
【請求項５】
前記ポリアミド繊維は、羊毛繊維、獣毛繊維、又は、絹繊維を含む繊維である請求項１〜３のいずれかに記載の近赤外線反射性ポリアミド繊維。
【発明の詳細な説明】
【技術分野】
【０００１】
本発明は、近赤外線反射性ポリアミド繊維に関する。
【背景技術】
【０００２】
黒色をはじめとした濃色の繊維を衣料素材として使用した衣類は、赤外線吸収性が高いために夏場に着用すると着用者は暑さを感じ、不快感が大きい。しかしながら、冠婚葬祭等、夏場であっても黒色等の濃色の衣類を着用せざるを得ない場面は多くあり、フォーマル、タイツ、ストッキング、ソックス、インナーウェアなどの商品群において濃色の繊維を衣料素材として使用した夏用の衣類のニーズは強く存在する。
【０００３】
これまで、繊維を濃色に着色する方法としては、特許文献１に示すような、反応染料によって染色する方法が知られている。
また、特許文献２に示すような、金属媒染染料にクロム錯塩染料を配合して鉄媒染により染色する方法が知られている。
また、特許文献３には、特定のジスアゾ化合物を用い、水溶性コバルト化合物又は水溶性ニッケル化合物を媒染剤として染色することを特徴とするポリアミド繊維の黒染方法が記載されている。
【先行技術文献】
【特許文献】
【０００４】
【特許文献１】特開２００８−１１５４９９号公報
【特許文献２】特開２００９−６２６５２号公報
【特許文献３】特開平８−１３３５４号公報
【発明の概要】
【発明が解決しようとする課題】
【０００５】
特許文献１では、金属を含まない反応染料を用いて染色することにより赤外線反射率が高く涼感性に優れた布帛とすることができるとされている。しかしながら、金属を含まない反応染料ではナイロン系繊維を染色することが困難であった。また、反応染料を用いた黒色染色では、ネイビーとイエローを混ぜて黒色を発色させており、被染物は各種光源の違いにより色調変化が生じる（演色性が劣る）という問題もあった。
【０００６】
特許文献２に記載の発明は、赤外線吸収能付与染色方法に関する発明であり、被染物の赤外線吸収能を高めることが目的とされており、そのための手段として金属媒染染料にクロム錯塩染料を配合して鉄媒染によって染色を行っている。
クロム錯塩染料を用いると、ナイロン系繊維に濃色染色を行うことができる。しかし、染料の中心金属にクロムを用いると赤外線吸収率が高くなるために、クロム錯塩染料を用いて濃色に染色した繊維を衣料素材として使用した衣類は夏用の衣類としては不適切である。
【０００７】
特許文献３に記載の発明は、合成ポリアミド繊維を含金染料（錯塩染料）による染色に比べて深みのある黒色に染色することを目的とする技術であるが、黒色染色された衣類を涼感性に優れた素材とすることについては全く認識がなく、この方法によって染色された繊維と涼感性との関係は全く知られていなかった。
【０００８】
本発明は、上記のような課題を解決するためになされたものであり、ナイロン系繊維等のポリアミド繊維に対して濃色染色がされており、かつ、涼感性に優れていて夏用の衣類に用いられる素材として適したポリアミド繊維を提供することを目的とする。
【課題を解決するための手段】
【０００９】
本発明者らは、上記課題を解決するための方法について検討したところ、ポリアミド繊維の濃色染色に用いる金属としてコバルトを使用した場合に、他の金属を使用した場合とは異なり、赤外線反射率が特異的に高くなる（赤外線吸収率が低くなる）ことを見出した。
また、被染物は反応染料を用いた場合に比べて照射される光による色調変化を起こしにくく（演色性に優れ）、濃色を良好に発色できていることを見出した。
そして、濃色染色にコバルトを使用する方法としてコバルト媒染により濃色に発色する酸性媒染染料を用いる場合と、濃色に発色するコバルト錯塩染料を用いる場合について検討した結果、本発明に想到した。
【００１０】
すなわち、本発明の近赤外線反射性ポリアミド繊維は、ポリアミド繊維をコバルト媒染により濃色に発色する酸性媒染染料を１種若しくは２種以上を配合し、０．５％ｏ．ｗ．ｆ．以上の処理濃度でコバルトによって媒染染色したものであるか、又は、ポリアミド繊維を濃色に発色するコバルト錯塩染料を１種若しくは２種以上を配合し、０．５％ｏ．ｗ．ｆ．以上の処理濃度で染色処理したものであり、Ｌ＊値が２０以下であることを特徴とする。
【００１１】
ポリアミド繊維をコバルト媒染により濃色に発色する酸性媒染染料を１種若しくは２種以上を配合し、０．５％ｏ．ｗ．ｆ．以上の処理濃度でコバルトによって媒染染色したポリアミド繊維、又は、ポリアミド繊維を濃色に発色するコバルト錯塩染料を１種若しくは２種以上を配合し、０．５％ｏ．ｗ．ｆ．以上の処理濃度で染色処理したポリアミド繊維は、そのＬ＊値が２０以下になっている。
Ｌ＊値が低いことは濃色染色されていることを意味するので、本発明の近赤外線反射性ポリアミド繊維は濃色染色された繊維である。
また、本発明の近赤外線反射性ポリアミド繊維は染色に用いる金属としてコバルトを選択したために赤外線反射率が高く（赤外線吸収率が低く）、涼感性に優れているため、夏用の衣類に用いられる素材として適している。
本願発明のように、ポリアミド繊維の濃色染色に用いる金属としてコバルトを選択することによって涼感性に特に優れた繊維となることは、これまで全く知られておらず、従来の技術からは予想できないことであった。
【００１２】
また、酸性媒染染料又はコバルト錯塩染料は、１種又は２種以上を配合して用いる。２種以上の染料を配合することによって、色具合を微調整して望ましい色に染色することができる。また、２種以上の酸性媒染染料又はコバルト錯塩染料を使用した場合でも赤外線反射率を高いままとすることができ、夏用の衣類に好適に用いることができる。
【００１３】
本発明の近赤外線反射性ポリアミド繊維は、波長９００〜１２００ｎｍにおける赤外線反射率が３５％以上であることが望ましい。
この範囲での赤外線反射率が３５％以上であると、近赤外線照射による温度上昇を防止して着用時の涼感性をより高めることができる。
【００１４】
本発明の近赤外線反射性ポリアミド繊維においては、上記コバルト媒染により濃色に発色する酸性媒染染料が、構造式（１）で表される染料Ｍｏｒｄａｎｔ  Ｂｌａｃｋ  ６０１、染料Ｃ．Ｉ．Ｍｏｒｄａｎｔ  Ｂｌａｃｋ  ７、染料Ｃ．Ｉ．Ｍｏｒｄａｎｔ  Ｂｌａｃｋ  ９、染料Ｃ．Ｉ．Ｍｏｒｄａｎｔ  Ｂｌａｃｋ  １１、染料Ｃ．Ｉ．Ｍｏｒｄａｎｔ  Ｂｌａｃｋ  ３８、染料Ｃ．Ｉ．Ｍｏｒｄａｎｔ  Ｂｌａｃｋ  ５１、染料Ｃ．Ｉ．Ｍｏｒｄａｎｔ  Ｂｒｏｗｎ  １５、染料Ｃ．Ｉ．Ｍｏｒｄａｎｔ  Ｂｒｏｗｎ  １９、染料Ｃ．Ｉ．Ｍｏｒｄａｎｔ  Ｇｒｅｅｎ  １７、染料Ｃ．Ｉ．Ｍｏｒｄａｎｔ  Ｇｒｅｅｎ  ２８、染料Ｃ．Ｉ．Ｍｏｒｄａｎｔ  Ｂｌｕｅ  ９、染料Ｃ．Ｉ．Ｍｏｒｄａｎｔ  Ｂｌｕｅ  １３、染料Ｃ．Ｉ．Ｍｏｒｄａｎｔ  Ｒｅｄ  ７、染料Ｃ．Ｉ．Ｍｏｒｄａｎｔ  Ｒｅｄ  １９、染料Ｃ．Ｉ．Ｍｏｒｄａｎｔ  Ｏｒａｎｇｅ  ２９、ＣＡＳ  Ｎｏ．５８５８−５６−０、ＣＡＳ  Ｎｏ．１０４３３２−８７−８、ＣＡＳ  Ｎｏ．１７２３０５−２０−３、及び、ＣＡＳ  Ｎｏ．１５０４２８−５９−４からなる群から選択された少なくとも１種であることが望ましい。
【化１】
2016017242.tif 000003
【００１５】
本発明の近赤外線反射性ポリアミド繊維において、上記ポリアミド繊維は、ナイロン系繊維を含む繊維であることが望ましい。
また、本発明の近赤外線反射性ポリアミド繊維において、上記ポリアミド繊維は、羊毛繊維、獣毛繊維、又は、絹繊維を含む繊維であることが望ましい。
【発明の効果】
【００１６】
本発明の近赤外線反射性ポリアミド繊維は、濃色染色がされており、かつ、赤外線反射率が高く（赤外線吸収率が低く）、涼感性に優れているため、夏用の衣類に用いられる素材として適している。
【図面の簡単な説明】
【００１７】
【図１】図１は、実施例１及び比較例１で作製した染色布の赤外線反射率測定結果である。
【図２】図２は、実施例２及び比較例２で作製した染色布の赤外線反射率測定結果である。
【図３】図３は、実施例３及び比較例３で作製した染色布の赤外線反射率測定結果である。
【図４】図４は、実施例４及び比較例４で作製した染色布の赤外線反射率測定結果である。
【図５】図５は、実施例５及び比較例５で作製した染色布の赤外線反射率測定結果である。
【図６】図６は、実施例６及び比較例６で作製した染色布の赤外線反射率測定結果である。
【図７】図７は、実施例７及び比較例７で作製した染色布の赤外線反射率測定結果である。
【図８】図８は、実施例１及び比較例１、８〜１０で作製した染色布の赤外線反射率測定結果である。
【図９】図９は、実施例１及び比較例１で作製した染色布の染色布温度測定結果である。
【図１０】図１０は、実施例２及び比較例２で作製した染色布の染色布温度測定結果である。
【図１１】図１１は、実施例３及び比較例３で作製した染色布の染色布温度測定結果である。
【図１２】図１２は、実施例４及び比較例４で作製した染色布の染色布温度測定結果である。
【図１３】図１３は、実施例６及び比較例６で作製した染色布の染色布温度測定結果である。
【図１４】図１４は、実施例７及び比較例７で作製した染色布の染色布温度測定結果である。
【図１５】図１５は、実施例１及び比較例８で作製した染色布の染色布温度測定結果である。
【図１６】図１６は、実施例１及び比較例９で作製した染色布の染色布温度測定結果である。
【図１７】図１７は、実施例１及び比較例１０で作製した染色布の染色布温度測定結果である。
【発明を実施するための形態】
【００１８】
本発明の近赤外線反射性ポリアミド繊維は、ポリアミド繊維をコバルト媒染により濃色に発色する酸性媒染染料を１種若しくは２種以上を配合し、０．５％ｏ．ｗ．ｆ．以上の処理濃度でコバルトによって媒染染色したものであるか、又は、ポリアミド繊維を濃色に発色するコバルト錯塩染料を１種若しくは２種以上を配合し、０．５％ｏ．ｗ．ｆ．以上の処理濃度で染色処理したものであり、Ｌ＊値が２０以下であることを特徴とする。
【００１９】
染色された近赤外線反射性ポリアミド繊維のＬ＊値が２０以下であるということは、濃色に染色されたポリアミド繊維であることを意味している。濃色に区分される色の例としては、黒のほか、紺、茶、緑、ボルドー等が挙げられる。
Ｌ＊値は、色を数値で表示する「Ｌ＊ａ＊ｂ＊表色系（ＪＩＳ  Ｚ  ８７８１−４）」において明度を表す数値であり、Ｌ＊は、１００に近い程白方向、０に近い程黒方向を示す。
Ｌ＊値の測定には、例えば、ｄａｔａｃｏｌｏｒ社製の色彩分光光度計（ＳＦ−６００ｐｌｕｓ）と数値化ソフト（ＣＨＲＯＭＡ  ＣＡＬＣ）を用いることができる。
【００２０】
本発明の「近赤外線反射性ポリアミド繊維」における「近赤外線反射性」の語は、近赤外線領域（各種定義が存在するが、例えば７８０ｎｍ〜２０００ｎｍ）の光を反射する性質を有するという意味であり、ポリアミド繊維の物性を具体的に限定するものではない。
また、近赤外線反射性ポリアミド繊維は、波長９００〜１２００ｎｍにおける赤外線反射率が３５％以上であることが望ましい。「波長９００〜１２００ｎｍにおける赤外線反射率が３５％以上」とは、赤外線反射率を測定した際に、波長９００〜１２００ｎｍの全ての領域にわたって赤外線反射率が３５％以上であることを意味する。当然に、波長９００ｎｍ未満の領域及び／又は波長１２００ｎｍを超える領域においても赤外線反射率が３５％以上であってもよい。
波長９００〜１２００ｎｍの全ての領域にわたって赤外線反射率が３５％以上と高くなっていると、より涼感性に優れた繊維となる。
赤外線反射率は、分光光度計（例えば、Ｖ−５７０：日本分光株式会社製）を使用し、サンプル染色布を白色板に密着させて貼付して当該サンプル染色布表面をスペクトル測定する方法により測定することができる。
【００２１】
本発明の近赤外線反射性ポリアミド繊維に用いられるポリアミド繊維としては、ナイロン系繊維を含む繊維であることが望ましい。ナイロン系繊維としては、ナイロン６、ナイロン６６、ナイロン繊維と他の種類の繊維との混紡等が挙げられる。ナイロン繊維と他の種類の繊維の混紡の具体例としては、ナイロン繊維とポリウレタン繊維の混紡、ナイロン繊維とポリエステル繊維の混紡、ナイロン繊維と羊毛の混紡、ナイロン繊維と絹繊維の混紡等が挙げられる。
ナイロン繊維とポリウレタン繊維の混紡繊維は、ストッキング、タイツ生地として有用であり、ストッキングやタイツの分野においては、夏場においても特に女性が着用する機会が多く、涼感性に優れた衣類とする要求が大きい。そこでナイロン繊維とポリウレタン繊維の混紡繊維に濃色染色を行った本発明の近赤外線反射性ポリアミド繊維を用いてストッキング、タイツ生地を作製すると、女性が夏場に感じる暑さの軽減効果は極めて大きく、有用性が高い。
【００２２】
また、本発明の近赤外線反射性ポリアミド繊維に用いられるポリアミド繊維としては、羊毛繊維、獣毛繊維、又は、絹繊維を含む繊維であることが望ましい。
獣毛繊維には、山羊（モヘヤ、カシミヤ）、ラクダ（キャメル、アルパカ、リャマ）、ウサギ等の動物から採取される繊維が挙げられる。
また、羊毛繊維、獣毛繊維及び絹繊維のうち２種以上を混紡した繊維でもよく、上記ナイロン系繊維、ポリウレタン繊維、ポリエステル繊維等の合成繊維の１種又は２種以上と混紡した繊維でもよい。
【００２３】
本発明の近赤外線反射性ポリアミド繊維は、フォーマル（「フォーマル」には、スーツ、礼服、喪服、ドレス、ジャケット、パンツ、スカート、ワンピース、学生服などが含まれる）、ジャージ、タイツ、スパッツ（レギンス）、ストッキング、ソックス、インナーウェア、スポーツ衣料等の商品に好適に用いられる。
ストッキング、タイツ等に用いられる場合の生地の厚さは特に限定されるものではなく、例えば３０〜２１０デニール程度のものを好適に用いることができる。
【００２４】
本発明の近赤外線反射性ポリアミド繊維は、コバルト媒染染色又はコバルト錯塩染色によって染色された繊維である。以下、コバルト媒染染色及びコバルト錯塩染色についてそれぞれ説明する。
【００２５】
コバルト媒染染色の場合、ポリアミド繊維をコバルト媒染により濃色に発色する酸性媒染染料を１種又は２種以上を配合し、０．５％ｏ．ｗ．ｆ．以上の処理濃度でコバルトによって媒染染色する。
このようにして染色された染料構造中にはコバルトキレートを有している。
金属媒染により濃色を発色するために用いられる金属としては、クロムが最も一般的に用いられており、その他の金属として鉄、銅、スズなどの金属も用いられることがあるが、コバルトを使用した場合にのみ、特異的に赤外線反射率が高く（赤外線吸収率が低く）なる。
そのため、金属媒染に用いる金属としてコバルトを選択した場合にのみ、染色された繊維は涼感性に優れた繊維となる。
なお、酸性媒染染料を２種以上配合する場合の処理濃度は、各酸性媒染染料の濃度の合計として定める。
【００２６】
コバルト媒染により濃色に発色する酸性媒染染料としては、例えば、構造式（１）で表される染料Ｍｏｒｄａｎｔ  Ｂｌａｃｋ  ６０１（商品名：山田化学工業株式会社製）、染料Ｃ．Ｉ．Ｍｏｒｄａｎｔ  Ｂｌａｃｋ  ７、染料Ｃ．Ｉ．Ｍｏｒｄａｎｔ  Ｂｌａｃｋ  ９、染料Ｃ．Ｉ．Ｍｏｒｄａｎｔ  Ｂｌａｃｋ  １１、染料Ｃ．Ｉ．Ｍｏｒｄａｎｔ  Ｂｌａｃｋ  ３８、染料Ｃ．Ｉ．Ｍｏｒｄａｎｔ  Ｂｌａｃｋ  ５１、染料Ｃ．Ｉ．Ｍｏｒｄａｎｔ  Ｂｒｏｗｎ  １５、染料Ｃ．Ｉ．Ｍｏｒｄａｎｔ  Ｂｒｏｗｎ  １９、染料Ｃ．Ｉ．Ｍｏｒｄａｎｔ  Ｇｒｅｅｎ  １７、染料Ｃ．Ｉ．Ｍｏｒｄａｎｔ  Ｇｒｅｅｎ  ２８、染料Ｃ．Ｉ．Ｍｏｒｄａｎｔ  Ｂｌｕｅ  ９、染料Ｃ．Ｉ．Ｍｏｒｄａｎｔ  Ｂｌｕｅ  １３、染料Ｃ．Ｉ．Ｍｏｒｄａｎｔ  Ｒｅｄ  ７、染料Ｃ．Ｉ．Ｍｏｒｄａｎｔ  Ｒｅｄ  １９、染料Ｃ．Ｉ．Ｍｏｒｄａｎｔ  Ｏｒａｎｇｅ  ２９、ＣＡＳ  Ｎｏ．５８５８−５６−０、ＣＡＳ  Ｎｏ．１０４３３２−８７−８、ＣＡＳ  Ｎｏ．１７２３０５−２０−３、及び、ＣＡＳ  Ｎｏ．１５０４２８−５９−４からなる群から選択された少なくとも１種の酸性媒染染料が挙げられる。
【化２】
2016017242.tif 000004
【００２７】
媒染染色の方法は、酸性媒染染料０．５％ｏ．ｗ．ｆ．以上の処理濃度で行う他は特に限定される事項はなく、一般的な酸性媒染染色の方法を用いることができる。
例えば、硫酸、蟻酸、酢酸等の酸、酸性媒染染料、及び、必要に応じて芒硝等の助剤を投入して調製した酸性浴に被染物であるポリアミド繊維を投入する。浴比は１：１０〜１：８０程度とすることが望ましい。
９５〜１００℃で２０〜５０分酸性染色後、８０〜１００℃付近でコバルト媒染剤（硫酸コバルト、酢酸コバルト等）を投入し、９５〜１００℃で２０〜５０分処理したのち水洗、乾燥することによって、酸性媒染染色を行うことができる。
コバルト媒染剤の添加量は、０．３〜２．５％ｏ．ｗ．ｆ．程度とすることが望ましい。
【００２８】
コバルト錯塩染色の場合、ポリアミド繊維を濃色に発色するコバルト錯塩染料を１種又は２種以上を配合し、０．５％ｏ．ｗ．ｆ．以上の処理濃度で染色処理する。
錯塩染料に含まれる金属としては、クロム、鉄、銅、スズなどの金属も用いられることがあるが、コバルトを使用した場合にのみ、特異的に赤外線反射率が高く（赤外線吸収率が低く）なる。
そのため、錯塩染料に含まれる金属としてコバルトを選択した場合にのみ、染色された繊維は涼感性に優れた繊維となる。
なお、コバルト錯塩染料を２種以上配合する場合の処理濃度は、各コバルト錯塩染料の濃度の合計として定める。
【００２９】
ポリアミド繊維を濃色に発色するコバルト錯塩染料としては、例えば、遊離酸の形で下記構造式（２）〜（５）で表される化合物をコバルト錯塩化した染料等が挙げられる。
【化３】
2016017242.tif 000005
【００３０】
コバルト錯塩染料を用いた染色処理の方法は、コバルト錯塩染料０．５％ｏ．ｗ．ｆ．以上の処理濃度で行う他は特に限定される事項はなく、錯塩染料を用いた一般的な染色処理の方法を用いることができる。
例えば、コバルト錯塩染料、及び、必要に応じて芒硝等の助剤を投入して調製した浴に被染物であるポリアミド繊維を投入する。浴比は１：１０〜１：８０程度とすることが望ましく、
染色温度は９５〜１００℃、染色時間は２０〜５０分とすることが望ましい。
【実施例】
【００３１】
以下に本発明をより具体的に説明する実施例を示すが、本発明はこれらの実施例に限定されるものではない。
【００３２】
（実施例１）
水２４０ｍｌに、染料Ｍｏｒｄａｎｔ  Ｂｌａｃｋ  ６０１（商品名：山田化学工業株式会社製）０．３２ｇ（４．０％ｏ．ｗ．ｆ．）と酢酸０．０８ｇを入れた染浴にナイロン６製ジャージ８．０ｇ（谷頭商店製）を浸漬し、撹拌しながら昇温沸騰させて３０分間保持した後、酢酸コバルト０．１０ｇ（１．２％ｏ．ｗ．ｆ．）を添加し、引き続き、３０分間沸騰させた。次いで、染浴を温度６０℃まで冷却した後、染浴からナイロン６製ジャージを取り出して水洗・乾燥させて黒色に染色されたナイロン６製ジャージを得た。
【００３３】
（実施例２）
実施例１におけるナイロン６製ジャージを、ナイロン−ポリウレタン混紡（ポリウレタン１０重量％以下）の３０デニールタイツ生地に変更した。
染料として、染料Ｍｏｒｄａｎｔ  Ｂｌａｃｋ  ６０１（商品名：山田化学工業株式会社製）を０．３２ｇ（４．０％ｏ．ｗ．ｆ．）、染料ＣＡＳ  Ｎｏ．１０４３３２−８７−８を０．０４ｇ（０．５％ｏ．ｗ．ｆ．）及び染料Ｃ．Ｉ．Ｍｏｒｄａｎｔ  Ｂｌａｃｋ  １１を０．０４ｇ（０．５％ｏ．ｗ．ｆ．）用いた他は、実施例１と同様にして、黒色に染色された３０デニールタイツ生地を得た。
【００３４】
（実施例３）
実施例２における３０デニールタイツ生地を、同素材の１１０デニールタイツ生地に変更した他は、実施例２と同様にして、黒色に染色された１１０デニールタイツ生地を得た。
【００３５】
（実施例４）
実施例１におけるナイロン６製ジャージを、羊毛サージ生地（日本毛織株式会社製）に変更し、染料として、染料Ｃ．Ｉ．Ｍｏｒｄａｎｔ  Ｂｌａｃｋ  ５１（山田化学工業株式会社製）５．０％ｏ．ｗ．ｆ．を用いた他は同様にして、黒色に染色された羊毛サージ生地を得た。
（実施例５）
実施例１におけるナイロン６製ジャージを、絹精華パレス生地（株式会社色染社製）に変更した他は同様にして、黒色に染色された絹精華パレス生地を得た。
（実施例６）
実施例１におけるナイロン６製ジャージを、羊毛サージ生地（日本毛織株式会社製）に変更し、染料として、染料Ｃ．Ｉ．Ｍｏｒｄａｎｔ  Ｂｌａｃｋ  ３８（山田化学工業株式会社製）２．０％ｏ．ｗ．ｆ．を用いた他は同様にして、紺色に染色された羊毛サージ生地を得た。
（実施例７）
実施例１におけるナイロン６製ジャージを、羊毛サージ生地（日本毛織株式会社製）に変更し、染料として、染料Ｃ．Ｉ．Ｍｏｒｄａｎｔ  Ｇｒｅｅｎ  １７（山田化学工業株式会社製）１．５％ｏ．ｗ．ｆ．を用いた他は同様にして、深い緑色に染色された羊毛サージ生地を得た。
【００３６】
（比較例１）
実施例１で染色対象としたナイロン６製ジャージに対し、実施例１で得た黒色染色されたナイロン６製ジャージと同程度の色調になるように、クロム錯塩染料［染料Ｎｅｕｔｌａｎ  Ｂｌａｃｋ  Ａ  １４０％（商品名：山田化学工業株式会社製）］を用いて染色を行った。手順としては、水２４０ｍｌに、クロム錯塩染料［染料Ｎｅｕｔｌａｎ  Ｂｌａｃｋ  Ａ  １４０％（商品名：山田化学工業株式会社製）］０．４ｇ（５．０％ｏ．ｗ．ｆ．）と酢酸０．０８ｇを入れた染浴にナイロン６製ジャージ８．０ｇ（谷頭商店製）を浸漬し、撹拌しながら昇温沸騰させて３０分間保持した。次いで、染浴を温度６０℃まで冷却した後、染浴からナイロン６製ジャージを取り出して水洗・乾燥させて黒色に染色されたナイロン６製ジャージを得た。
【００３７】
（比較例２）
実施例２で染色対象とした３０デニールタイツ生地に対し、実施例２で得た黒色染色された３０デニールタイツ生地と同程度の色調になるように、クロム錯塩染料［染料Ｎｅｕｔｌａｎ  Ｂｌａｃｋ  Ａ  １４０％（商品名：山田化学工業株式会社製）］を用いて染色を行った。染色は、比較例１におけるナイロン６製ジャージを３０デニールタイツ生地に変更した他は比較例１と同様の手順で行った。
【００３８】
（比較例３）
実施例３で染色対象とした１１０デニールタイツ生地に対し、実施例３で得た黒色染色された１１０デニールタイツ生地と同程度の色調になるように、クロム錯塩染料［染料Ｎｅｕｔｌａｎ  Ｂｌａｃｋ  Ａ  １４０％（商品名：山田化学工業株式会社製）］を用いて染色を行った。染色は、比較例１におけるナイロン６製ジャージを１０デニールタイツ生地に変更した他は比較例１と同様の手順で行った。
【００３９】
（比較例４）
実施例４で染色対象とした羊毛サージ生地に対し、実施例４で得た黒色染色された羊毛サージ生地と同程度の色調になるように、染料Ｃ．Ｉ．Ｍｏｒｄａｎｔ  Ｂｌａｃｋ  １１（山田化学工業株式会社製）を用いて、二クロム酸カリウムによりクロム媒染染色を行った。
【００４０】
（比較例５）
実施例５で染色対象とした絹精華パレス生地に対し、実施例５で得た黒色染色された絹精華パレス生地と同程度の色調になるように、染料Ｃ．Ｉ．Ｍｏｒｄａｎｔ  Ｂｌａｃｋ  １１（山田化学工業株式会社製）を用いて、二クロム酸カリウムによりクロム媒染染色を行った。
【００４１】
（比較例６）
実施例６で染色対象とした羊毛サージ生地に対し、実施例６で得た紺色染色された羊毛サージ生地と同程度の色調になるように、染料Ｃ．Ｉ．Ｍｏｒｄａｎｔ  Ｂｌｕｅ  ９（山田化学工業株式会社製）を用いて、二クロム酸カリウムによりクロム媒染染色を行った。
【００４２】
（比較例７）
実施例７で染色対象とした羊毛サージ生地に対し、実施例７で得た深い緑色に染色された羊毛サージ生地と同程度の色調になるように、染料Ｃ．Ｉ．Ｍｏｒｄａｎｔ  Ｇｒｅｅｎ  ２８（山田化学工業株式会社製）を用いて、二クロム酸カリウムによりクロム媒染染色を行った。
【００４３】
（比較例８）
実施例１における酢酸コバルトを硫酸第一鉄（七水和物）に変更し、実施例１で染色対象としたナイロン６製ジャージ生地に対し、実施例１で得た黒色染色されたナイロン６製ジャージ生地と同程度の色調になるように鉄媒染染色を行った。
【００４４】
（比較例９）
実施例１における酢酸コバルトを硫酸銅（五水和物）に変更し、実施例１で染色対象としたナイロン６製ジャージ生地に対し、実施例１で得た黒色染色されたナイロン６製ジャージ生地と同程度の色調になるように銅媒染染色を行った。
【００４５】
（比較例１０）
実施例１における酢酸コバルトを二クロム酸カリウムに変更し、実施例１で染色対象としたナイロン６製ジャージ生地に対し、実施例１で得た黒色染色されたナイロン６製ジャージ生地と同程度の色調になるようにクロム媒染染色を行った。
【００４６】
（比較例１１）
実施例４で染色対象とした羊毛サージ生地に対し、実施例４で得た黒色染色された羊毛サージ生地と同程度の色調になるように、反応染料［染料Ｃ．Ｉ．Ｒｅａｃｔｉｖｅ  Ｂｌａｃｋ  ５（山田化学工業株式会社製）］及び反応染料［染料Ｃ．Ｉ．Ｒｅａｃｔｉｖｅ  Ｙｅｌｌｏｗ  ４２（山田化学工業株式会社製）］を用いて染色を行った。
【００４７】
（Ｌ＊値の測定）
各実施例において染色した染色布のＬ＊値をｄａｔａｃｏｌｏｒ社製の色彩分光光度計（ＳＦ−６００ｐｌｕｓ、標準光源Ｄ６５）と数値化ソフト（ＣＨＲＯＭＡ  ＣＡＬＣ）を用いて測定した。
その結果は以下の表１に示す通りであった。
【表１】
2016017242.tif 000006
比較例１〜７における染色は、実施例１〜７で染色した各染色布のＬ＊値と同様のＬ＊値になるように条件を調整して行い、実施例１〜７と比較例１〜７でそれぞれ染色した染色布のＬ＊値が同様であることをもって同程度の色調になっていると判断した。
また、比較例８〜１０における染色は、実施例１で染色した染色布のＬ＊値と同様のＬ＊値になるように条件を調整して行った。
また、比較例１１における染色は、実施例４で染色した染色布のＬ＊値と同様のＬ＊値になるように条件を調整して行った。
何れの染色布もＬ＊値が２０以下となっており、濃色に染色されている。
【００４８】
また、実施例４及び比較例１１で染色した各染色布について、光源をＡ光源とＣＷＦ光源に変更してＬ＊、ａ＊、ｂ＊を測定した。各染色布のＤ６５光源での測定値を基準として、光源間の差を算出した。
その結果は、以下の表２に示す通りであった。
【表２】
2016017242.tif 000007
比較例１１において反応染料によって染色した染色布は、実施例４の染色布よりΔａ＊、Δｂ＊が大きく、光源による色調変化が生じていることがわかる。
【００４９】
（赤外線反射率の測定）
分光光度計（Ｖ−５７０：日本分光株式会社製）を使用し、実施例１〜７と比較例１〜１０でそれぞれ染色した染色布を白色板に密着させて貼付して当該染色布表面をスペクトル測定する方法により、赤外線反射率を測定した。
結果を表３及び図１〜８に示した。
図１〜７は、実施例１〜７及び比較例１〜７でそれぞれ作製した染色布の赤外線反射率測定結果であり、図８は、実施例１及び比較例１、８〜１０で作製した染色布の赤外線反射率測定結果である。
【００５０】
【表３】
2016017242.tif 000008
【００５１】
表３及び図１〜７に示した結果から明らかなように、実施例１〜７で作製した染色布は濃色であるにもかかわらず特に９００〜１２００ｎｍの領域において赤外線反射率が高くなっている。
また、同程度の色調である比較例１〜７の染色布よりも赤外線反射率が高くなっていることがわかる。
また、表３及び図８に示した結果から分かるように、コバルト以外の金属（鉄、銅、クロム）で媒染した比較例８〜１０の染色布の赤外線反射率はコバルトで媒染した実施例１の染色布の赤外線反射率より低くなっていた。このことは、媒染金属としてコバルトを使用した場合に、他の金属を使用した場合とは異なり、赤外線反射率が特異的に高くなる（赤外線吸収率が低くなる）ことを示している。
【００５２】
（染色布温度の測定）
温度測定用の小部屋内天井部に、赤外線ランプ（東芝製赤外線乾燥用電球ＩＲ１００Ｖ３００ＷＲＨＥ）と、温度計（カスタム製デジタル温度計モジュールＴＸ−１２０）２本を設置し、該温度計には７．５ｃｍ×１５ｃｍに裁断した染色布を密着させて覆い被せ、赤外線ランプから温度計に向けて光が照射された際の染色布の内部温度を測定できるようにした温度測定装置を用いて、光が照射された際の染色布温度を測定する試験を行った。
赤外線ランプと温度計の距離は３５ｃｍとして、温度計が何も覆われていない状態で赤外線ランプを点灯した際に１０分経過した以後は、温度が３１〜３２℃で一定になる条件を設定した。この条件は夏場の温度環境を模した条件である。
染色布温度の測定時には、赤外線ランプを点灯し、染色布の内部温度を１分毎に測定した。
結果を表４〜６及び図９〜１７に示した。
【００５３】
図９〜１４は、実施例１〜４、６、７及び比較例１〜４、６、７で作製した染色布の染色布温度測定結果であり、図１５〜１７は、実施例１で作製した染色布の染色布温度測定結果と比較例８、９、１０でそれぞれ作製した染色布の染色布温度測定結果である。
【００５４】
【表４】
2016017242.tif 000009
【表５】
2016017242.tif 000010
【表６】
2016017242.tif 000011
【００５５】
表４〜６には、各実施例と、対応する同程度の色調である各比較例との温度差も示した。
各実施例の染色布では、温度がほぼ一定になった領域（１０〜２０分）では各比較例の染色布よりも明らかに低い温度が得られている。このことから、各実施例の染色布は夏用の衣類に適した素材となっているといえる。
【図１】
2016017242.tif 000013
【図２】
2016017242.tif 000014
【図３】
2016017242.tif 000015
【図４】
2016017242.tif 000016
【図５】
2016017242.tif 000017
【図６】
2016017242.tif 000018
【図７】
2016017242.tif 000019
【図８】
2016017242.tif 000020
【図９】
2016017242.tif 000021
【図１０】
2016017242.tif 000022
【図１１】
2016017242.tif 000023
【図１２】
2016017242.tif 000024
【図１３】
2016017242.tif 000025
【図１４】
2016017242.tif 000026
【図１５】
2016017242.tif 000027
【図１６】
2016017242.tif 000028
【図１７】
2016017242.tif 000029